(57)【要約】  本発明の金属製ボトル缶は、ネジ部が形成された口部、肩部、胴部、及び底部から成るボトル形状の金属製基材を含み、前記口部の外面では、前記金属製基材上に仕上げニス層が直接設けられており、該仕上げニス層のＭＥＫ抽出率が２〜８質量％であることを特徴とする。【特許請求の範囲】
【請求項１】
ネジ部が形成された口部、肩部、胴部、及び底部から成るボトル形状の金属製基材を含み、
前記口部の外面では、前記金属製基材上に仕上げニス層が直接設けられており、
該仕上げニス層のＭＥＫ抽出率が２〜８質量％であることを特徴とする金属製ボトル缶。
【請求項２】
前記仕上げニス層のＭＥＫ抽出率が７〜８質量％である、請求項１に記載の金属製ボトル缶。  
【請求項３】
レトルト殺菌が可能である、請求項１に記載の金属製ボトル缶。
【請求項４】
前記金属製基材がアルミニウム製である、請求項１に記載の金属製ボトル缶。
【請求項５】
前記仕上げニス層のマトリックスが、ポリエステル樹脂、エポキシ樹脂およびアミノ樹脂を含む混合樹脂である、請求項１に記載の金属製ボトル缶。
【請求項６】
前記混合樹脂がアクリル樹脂を含んでいない、請求項５に記載の金属製ボトル缶。
【請求項７】
請求項１に記載の金属製ボトル缶の製造方法であって、
ネジ部が形成された口部、肩部、胴部、及び底部から成るボトル形状の金属製基材を用意する工程；
前記金属製基材の外面に仕上げニス層用塗料を塗布する工程；
前記仕上げニス層用塗料のための第一次焼付けを行う工程；
第一次焼付けが行われた後、前記金属製基材の内面に内面塗膜用塗料を塗布する工程；
前記内面塗膜用塗料と前記第一次焼付けされた仕上げニス層用塗料との焼付けである第二次焼付けを行って、仕上げニス層と内面塗膜とを形成する工程；
及び、
第二次焼付け後、ネッキング加工およびネジ部加工を行う工程；
を含み、第二次焼付けを、前記第一次焼付けで採用された焼付け条件に応じて、仕上げニス層のＭＥＫ抽出率が２〜８質量％となるような焼付け条件で行うことを特徴とする金属製ボトル缶の製造方法。
【請求項８】
前記第一次焼付けを、２１０〜２６０℃の温度で６０〜１２０秒かけて行い、前記第二次焼付けを１８０〜２２５℃の温度で５０〜１４０秒かけて行う請求項７に記載の製造方法。
【請求項９】
前記第一次焼付けを、２２０〜２６０℃の温度で６０〜１２０秒かけて行い、前記第二次焼付けを１９５〜２２５℃の温度で８０〜１４０秒かけて行う請求項８に記載の製造方法。
【請求項１０】
前記第一次焼付けを、２１０〜２２０℃の温度で６０〜８０秒かけて行い、前記第二次焼付けを１８０〜１９５℃の温度で５０〜１１０秒かけて行う請求項８に記載の製造方法。
【請求項１１】
前記ボトル形状を有する金属製基材が、絞りしごき加工により得られる缶体である、請求項８に記載の金属製ボトル缶の製造方法。
【発明の詳細な説明】
【技術分野】
【０００１】
本発明は、口部外面の基材上に仕上げニス層が直接設けられている金属製ボトル缶及びその製造方法に関する。
【背景技術】
【０００２】
金属製ボトル缶（以下、ボトル缶と略称することがある。）は、ビールなどのアルコール飲料やコーヒーなどのソフトドリンク飲料の容器として広く使用されている。【０００３】
ボトル缶は、通常、次のような手順で製造される。アルミニウム板を絞りしごき加工（ＤＩ加工）により有底円筒状の缶体に成形する。外面にインキあるいは仕上げニス層との密着性を向上させるためのサイズ塗料塗布とその焼付け工程、印刷・仕上げニス塗布とその焼付け工程、および、内面塗装とその焼付け工程を順次行う。その後、缶体の開口部側を縮径すると共に、キャップ取付け部を形成するネッキング加工工程、および、キャップ取付け部にキャップを螺合するためのネジ部を形成するネジ部加工工程を経て製造される。【０００４】
ボトル缶の製造時には、ネジ部加工などの工程で加工領域に高い負荷がかかる。そのため、かかる工程において仕上げニス層の割れや剥離等の発生を抑制することが大切である。レトルト殺菌時やホット保管時に割れや剥離等から水分が侵入し、仕上げニス層が剥がれてしまうからである。一方で、最終的に得られるボトル缶においては、キャップ内面塗膜とボトル缶の口部の仕上げニス層とのブロッキングを防止し、開栓トルクを小さくして開栓し易くすることも重要である。【０００５】
これらの要求を同時に満たす手段として、特許文献１は、有底円筒成形体をサイズコート・焼き付けした後、ネジ部を除いて印刷し、次いで耐ブロッキング剤を添加した塗料を用いて塗装し、該外面塗膜をゲル分率が８０〜
９６％の硬化状態に調整してネッキング加工及びネジ加工を施し、ネジ加工後に、ボトル缶の少なくともキャップ取付け部分をアフターベークするボトル缶の製造方法を提案している。特許文献１の製造方法は、サイズコートを設けて仕上げニス層と基材との密着性を高めていること、ネジ加工の時点では仕上げニス層の焼付けをあえて不完全な状態にし、仕上げニス層を柔らかくしておき、割れや剥離等の発生を防ぐこと、および、最後に仕上げニス層を再度焼き付け、硬化させることでキャップ内面塗膜とボトル缶の口部の外面塗膜とのブロッキングを防ぐことに特徴を有する。【０００６】
しかし、特許文献１の製造方法は、サイズコートを設ける都合上、サイズコート塗布工程及び乾燥焼付工程が必要である。またサイズコート用塗料を用意する必要もあるため、材料費や設備費等の製造コストがかさむという問題があった。
【先行技術文献】
【特許文献】
【０００７】
【特許文献１】特開２００６−００７１５４号公報
【発明の概要】
【発明が解決しようとする課題】
【０００８】
従って、本発明の目的は、ボトル缶の口部外面における仕上げニス層の割れや剥離等の発生が抑制されており、且つ安いコストで製造することができる金属製ボトル缶を提供することである。
【課題を解決するための手段】
【０００９】
本発明によれば、ネジ部が形成された口部、肩部、胴部、及び底部から成るボトル形状の金属製基材を含み、
前記口部の外面では、前記金属製基材上に仕上げニス層が直接設けられており、
該仕上げニス層のＭＥＫ抽出率が２〜８質量％であることを特徴とする金属製ボトル缶が提供される。【００１０】
本発明の金属製ボトル缶においては、以下の態様が好ましい。
（１）前記仕上げニス層のＭＥＫ抽出率が７〜８質量％である。
（２）レトルト殺菌が可能である。
（３）前記基材がアルミニウム製である。
（４）前記仕上げニス層のマトリックスが、ポリエステル樹脂、エポキシ樹脂およびアミノ樹脂を含む混合樹脂である。
（５）前記混合樹脂がアクリル樹脂を含んでいない。【００１１】
また、本発明によれば、前記金属製ボトル缶の製造方法であって、
ネジ部が形成された口部、肩部、胴部、及び底部から成るボトル形状の金属製基材を用意する工程；
前記金属製基材の外面に仕上げニス層用塗料を塗布する工程；
前記仕上げニス層用塗料の第一次焼付けを行う工程；
第一次焼付けが行われた後、前記金属製基材の内面に内面塗膜用塗料を塗布する工程；
前記内面塗膜用塗料と前記第一次焼付けされた仕上げニス層用塗料との焼付けである第二次焼付けを行って、仕上げニス層と内面塗膜とを形成する工程；
及び、
第二次焼付け後、ネッキング加工およびネジ部加工を行う工程；
を含み、第二次焼付けを、前記第一次焼付けで採用された焼付け条件に応じて、仕上げニス層のＭＥＫ抽出率が２〜８質量％となるような焼付け条件で行うことを特徴とする金属製ボトル缶の製造方法が提供される。【００１２】
本発明の金属製ボトル缶の製造方法においては、以下の態様が好ましい。
（６）前記第一次焼付けを、２１０〜２６０℃の温度で６０〜１２０秒かけて行い、前記第二次焼付けを１８０〜２２５℃の温度で５０〜１４０秒かけて行こと。
（７）前記第一次焼付けを、２２０〜２６０℃の温度で６０〜１２０秒かけて行い、前記第二次焼付けを１９５〜２２５℃の温度で８０〜１４０秒かけて行うこと。
（８）前記第一次焼付けを、２１０〜２２０℃の温度で６０〜８０秒かけて行い、前記第二次焼付けを１８０〜１９５℃の温度で５０〜１１０秒かけて行うこと。
（９）前記ボトル形状を有する金属製基材が、絞りしごき加工により得られる缶体であること。【００１３】
尚、本発明においてＭＥＫ抽出率（メチルエチルケトンによる抽出率）は、仕上げニス層の硬化度合を表す。硬化が進むほど未反応成分が少なくなるのでＭＥＫ抽出率の値は小さくなる。ボトル缶口部の仕上げニス層のＭＥＫ抽出率は、後述する実験例で行った方法により測定される。
また、本発明においてレトルト殺菌とは、１００℃以上での加圧加熱殺菌を意味する。具体的には、例えば、後述する実験例で行った方法により行われる。
【発明の効果】
【００１４】
本発明の金属製ボトル缶は、サイズコートが無いにも関わらず、口部での仕上げニス層の割れや剥離等の発生が有効に抑制されており、且つ、開栓トルクが小さく開栓性にも優れている。その理由を、本発明者等は、ＭＥＫ抽出率が限定的な範囲（２〜８質量％）となるように仕上げニス層の硬化度合を調整しているためと考えている。このような仕上げニス層は、基材に対する密着性が厳しい加工に耐えられる程度に高く、硬度はキャップ内面塗膜とのブロッキングを起こさない程度に高い。よって、サイズコートを設けることなく、また、ネッキング加工前の時点で硬化を完了させておいても、加工密着性、開栓性ともに優れたボトル缶を得ることができるのである。【００１５】
本発明の金属製ボトル缶の製造方法は、ボトル缶の口部外面ではサイズコートを介さず基材上に直接仕上げニス層が設けられているので、サイズコート用塗料の塗布工程及び乾燥焼付け工程が不要となり、安いコストで製造することができる。またサイズコート用塗料の乾燥焼付け工程がなく、加熱回数が減少することにより、熱による基材の強度低下を回避できるという利点もある。
【発明を実施するための形態】
【００１６】
本発明のボトル缶は、キャップとネジ係合するためのネジ部を有する口部、肩部、胴部および底部からなるボトル形状の金属製基材（以下、単に基材と呼ぶことがある）を含み、この金属製基材の口部の外面に仕上げニス層が形成されているものである。かかる構造を有する限り、ボトル形状を有する金属製基材は、口部から底部までが一体に形成された缶体であってもよいし、或いは口部と胴部が一体で、底部が別のピースからなる缶体であってもよい。
【００１７】
口部外面では、基材上に仕上げニス層が直接設けられており、換言すると、基材上にサイズコート等の下地層やインク層が形成されることなく仕上げニス層が形成されている。
【００１８】
基材には、ボトル缶に利用される金属を何ら制限なく使用することができるが、加工性の観点から、アルミニウム製基材が好ましい。アルミニウムは、純アルミニウムはもちろん、アルミニウム合金も含むものとする。
【００１９】
本発明では、口部外面の仕上げニス層のＭＥＫ抽出率が２〜８質量％の範囲に調整されている。これにより、優れた開栓性を確保でき、また、仕上げニス層の割れや剥離等の発生を抑制することができる。特に優れた開栓性を確保できるという点では、２〜４質量％が好ましく、仕上げニス層の割れや剥離等の発生抑制効果が高いという点では、ＭＥＫ抽出率は４〜８質量％が好ましく、さらに、開栓性を確保し、仕上げニス層の割れや剥離等の発生を抑制し得ることに加え、基材内面に形成される内面塗膜の剥がれや割れも有効に防止できるという点を考慮すれば、ＭＥＫ抽出率は、７〜８質量％の範囲にあることが最も好ましい。
ＭＥＫ抽出率が高すぎると、硬化不十分であり、開栓時にキャップ内面の塗膜とブロッキングし、開栓性トルクが大きくなり、開栓性が損なわれる虞がある。ＭＥＫ抽出率が低すぎると硬化過剰であり、ネジ部加工時、キャッピング時あるいは開栓時に仕上げニス層の割れや剥離等が発生する。さらには、レトルト殺菌等の加熱処理がなされたとき、内面塗膜に剥がれ等が生じる虞がある。
【００２０】
仕上げニス層は、ＭＥＫ抽出率が上記範囲に含まれる限り公知の材料で構成されていてよい。仕上げニス層のマトリックスとしては、例えば、ポリエステル樹脂、エポキシアクリレート樹脂、エポキシ樹脂、アクリレート樹脂、アクリル樹脂、アミノ樹脂、フェノール樹脂などが用いられ、硬化度合をコントロールしやすいという観点から、ポリエステル樹脂、エポキシ樹脂およびアミノ樹脂を含む混合樹脂が好適に用いられる。かかる混合樹脂としては、アクリル樹脂が含まれていない非アクリル系の混合樹脂が好ましく、ポリエステル樹脂、エポキシ樹脂およびアミノ樹脂を選択的に含む混合樹脂がより好ましい。なお、上述の「アクリル樹脂を含まない」とは、アクリル樹脂それ自体だけでなく、硬化によりアクリル樹脂を形成する樹脂（例えば、エポキシアクリレート樹脂）をも含まないことを意味する。
【００２１】
本発明のボトル缶は内容物により４０〜６０℃程度に温めた状態（以下、ホット状態と呼ぶことがある）で保管し、ホット状態と同様の温度で開栓される場合がある。このようなホット状態での開栓性をより向上させる観点から、仕上げニス層を構成する樹脂のガラス転移点Ｔｇは、５１〜６０℃が好ましく、更に５３〜５８℃であることがより好ましい。ガラス転移点Ｔｇが高すぎると加工時に仕上げニス層に割れや剥離等が発生する虞があり、ガラス転移点Ｔｇが低すぎると上記ホット状態での開栓時の開栓トルクが大きくなる虞がある。
【００２２】
更に、仕上げニス層には、添加剤、例えば公知の硬化剤や触媒が含まれていてもよい。
【００２３】
また、本発明のボトル缶には、通常、金属と内容物（飲料）との接触を避けるため、内面塗膜が設けられる。
このような内面塗膜は、それ自体公知のものであってよく、これに限定されるものではないが、例えば、エポキシ樹脂、フェノール樹脂、アクリル樹脂、尿素樹脂、塩化ビニル樹脂、及びこれらの共重合体を樹脂成分とする塗料により形成される。特に、エポキシ／尿素系樹脂塗料、エポキシ／フェノール系樹脂塗料、エポキシ／アクリル／メラミン系樹脂塗料、エポキシ／アクリル／フェノール系樹脂塗料等により内面塗膜を形成する場合が多い。
【００２４】
既に説明したように、本発明のボトル缶では、ネッキング加工前の段階で仕上げニス層の硬化度合が上述した範囲に制御されている。そのため、サイズコートが存在せず、且つ製造工程がシンプルであるにも関わらず、口部でのネジ部加工による仕上げニス層の割れや剥離等の発生が抑制されている。よって、本発明のボトル缶をレトルト殺菌やホット保管などの加熱条件下に置いた後ホット状態で開栓しても塗膜剥がれが起こる心配がない。
即ち、本発明の金属製ボトル缶は、レトルト殺菌が可能である。事実、後述の実験例１〜１１を参照すると、６０℃で開栓したとき、本発明のボトル缶では、仕上げニス層の剥離が全く起こっていない。また、仕上げニス層の割れに関しても、大きな割れはなく、あったとしてもごく微少な割れであり、製品として許容範囲内である。
【００２５】
また、本発明のボトル缶では、基材外面に仕上げニス層や基材内面に内面塗膜を形成するための焼付け条件として適宜の温度及び時間を選択することにより、優れた開栓性を示す。
例えば、後述の実験例に示されているように、ボトル缶の基材がアルミニウム合金製であり、且つ、ネジキャップの基材もアルミニウム合金製のとき、水道水を充填してネジキャップを装着した後、１２５℃、３０分間のレトルト殺菌（加熱水蒸気による熱処理）を行った後、６０℃で２４時間保管を行い、６０℃で開栓したときの開栓トルクは、１５０Ｎ・ｃｍ未満である。開栓性がより優れる点で、係る開栓トルクは、１４０Ｎ・ｃｍ未満が好ましく、１２０Ｎ・ｃｍ未満がさらに好ましい。
【００２６】
かかる特徴を有する本発明のボトル缶は、次の工程により製造される。
金属製基材を用意する工程；
仕上げニス層用塗料を塗布する工程；
第一次焼付けを行う工程；
内面塗膜用塗料を塗布する工程；
第二次焼付けを行う工程；
ネッキング加工およびネジ部加工を行う工程；
【００２７】
まず、例えば厚み０．３５〜０．４０ｍｍのアルミニウム合金板（ＪＩＳ３１０４合金）から円形ブランクを打ち抜く。この円形ブランクをカップに成形し、絞りしごき加工により有底円筒体とする。この有底円筒体の開口部を所定の高さにトリミングして金属製基材となる缶体とし、洗浄し、乾燥する。
【００２８】
次いで、ボトル缶とした際に口部となる領域を除いた側面に、公知の方法により印刷を施した後、口部となる領域を含む側面全体に仕上げニス層用塗料を塗布する。塗料の組成は、口部の仕上げニス層のＭＥＫ抽出率が上述した範囲内となるように、樹脂の種類や量、触媒や硬化剤といった添加剤の有無やその量を検討して決定する。
【００２９】
仕上げニス層用塗料の塗布層の厚みは、特に制限されるものではないが、一般に、第二次焼付け（以下で詳述する）後の膜厚が２〜７μｍとなるように設定され、ロールコート等公知の方法により塗布される。
【００３０】
第一次焼付けは、仕上げニス層用塗料の焼付けであり、この焼付けでは、前述したＭＥＫ抽出率を有する仕上げニス層はまだ形成されない。この段階で、所定のＭＥＫ抽出率を有する仕上げニス層が形成されてしまうと、次の内面塗膜を形成するための焼付け（第二次焼付け）により、仕上げニス層のＭＥＫ抽出率が低下してしまい、本発明の範囲外となってしまうからである。
【００３１】
第一次焼付けを行った後、内面塗膜用塗料が金属製基材（缶体）の内面に塗布され、この後、第二次焼付けが行われる。
この第二次焼付けにより、仕上げニス層と内面塗膜とが形成される。
【００３２】
上述した説明から理解されるように、仕上げニス層は、第一次焼付けと第二次焼付けとの二段階で形成される。従って、これらの焼付け条件は、最終的に形成される仕上げニス層のＭＥＫ抽出率が所定の範囲となるように設定されるのであるが、第二次焼付けでは、内面塗膜用塗料の焼付けも行われるため、形成される内面塗膜の性状も考慮して、第二次焼付けの焼付け条件を設定しなければならない。例えば、第二次焼付けが必要以上に高温、長時間で行われると、内面塗膜の分解や剥がれなどを生じ易くなってしまうからである。
【００３３】
従って、第一次焼付け条件は、仕上げニス用塗料が適度に硬化し、その後の第二次焼付けによっての硬化により、所定のＭＥＫ抽出率となるように設定されるが、その後の第二次焼付けにより内面塗料の特性が損なわれないように設定しなければならない。
例えば、第一次焼付けは、一般に、仕上げニス層の硬化度合の観点から、２１０〜２６０℃の温度及び６０〜１２０秒の時間の範囲内で選択することができ、選択された第一次焼付け条件に応じて、第二次焼付けは、所定のＭＥＫ抽出率（２〜８質量％）が得られるように、１８０〜２２５℃の温度及び５０〜１４０秒の時間の範囲内で適宜の範囲が選択される。
【００３４】
特に本発明において、特に良好な開栓性を有するボトル缶を得ようとする場合には、比較的高温、長時間で第一次焼付けを行うことが好適であり、例えば、２２０〜２６０℃で６０〜１２０秒間、より好適には２３０〜２５０℃で７０〜１０５秒間で第一次焼付けを行うことが望ましい。このような第一次焼付け条件に応じて、第二次焼付けを、１９５〜２２５℃で８０〜１４０秒間、より好ましくは２００〜２２５℃で８０〜１４０秒間、さらに好ましくは２０５〜２２０℃で９０〜１００秒間の範囲内で選択することができる。
【００３５】
また、レトルト殺菌時などでの内面塗膜の剥がれ等をより効果的に防止しようとする場合には、比較的低温、短時間で第二次焼付けを行うことが好ましく、例えば、１８０〜１９５℃で５０〜１１０秒かけて第二次焼付けを行うことが望ましい。
【００３６】
また、上述した第一次焼付け、第二次焼付けはいずれもボディオーブンを用いることが好ましい。既存のボトル缶の工程で一般的に第一次焼付けに使用されるピンオーブンは、塗装機と連動しているピンに缶を乗せてオーブンを通過させ、焼付けられるが、塗装機の不測の停止にも連動して停止してしまう。一方、本発明による第一次焼付けに使用されるボディオーブンは、塗装機のピンから抜き取った缶体を缶体同士接触させることなく、一定間隔でオーブンコンベア入口に缶体を整列させてのせることができ、塗装機の稼働状態から独立させることを特徴としているため、焼付け温度と時間を正確に制御することが出来る。従って、本ボディオーブンを用い、オーブン内の温度と焼付け時間が上記数値範囲内に含まれるように、オーブン内の設定温度やコンベアの速度等を調整するのが好ましい。
【００３７】
上記のようにして、外面に塗布され且つ焼付けされた仕上げニス層用塗料を第二次焼付けにより硬化させると、ＭＥＫ抽出率が上記範囲内にある仕上げニス層が少なくとも口部外面ネジ部相当領域に形成される。かくして得られた缶体は、その後、複数回のネッキング加工に供される。ネッキング加工では、ダイネック成形により缶上部を所望の径に縮径する。縮径の程度はボトル缶の口部の口径、内容量等に応じて適宜決定される。
【００３８】
次いで、ネジ部加工に供され、その後、口部先端にカール加工が施される。ネッキング加工からカール加工にかけては、必要に応じて口部相当領域を公知の手段により加熱又は加温してもよい。仕上げニスのＴｇ以上に加熱又は加温し、塗膜の加工伸び追従性を助長させることで、ネジ部加工等の厳しい加工における仕上げニス層の割れや剥離等の発生をより効果的に抑制することができる。具体的には、口部の温度が５０〜１００℃、より好適には７０〜９０℃の状態でネジ部加工およびカール加工を行えるようにネジ部加工の前に口部相当領域を加熱又は加温するとよい。
【００３９】
本発明のボトル缶は、上述した製造方法により製造することができるが、その製造方法はこれに限定されず、種々の設計変更が可能である。例えば、工場設備等に応じて各工程の順番を前後させてもよい。また、ボトル缶の胴部において、基材と印刷層の間に下地層を設ける工程を更に加えてもよい。
また、仕上げニス層用塗料は、金属製基材の外面全体に塗布されていてもよいが、本発明では、ボトル口部のネジ形成部の外面に形成されている仕上げニス層のＭＥＫ抽出率が所定の範囲にあればよい。
【実施例】
【００４０】
［測定］
（ＭＥＫ抽出率測定）
得られたボトル缶の内面塗膜を濃硫酸で脱膜後、水洗および風乾させた。このボトル缶の、ネジ部を３０ｍｍ×３０ｍｍに切り出して試片とし、秤量した（Ａ）。次に、秤量後試片をＭＥＫ（メチルエチルケトン）に浸漬し、ＭＥＫを沸騰させて１時間還流した。還流後、試片を未使用のＭＥＫにて２回洗浄し、乾燥後、秤量した（Ｂ）。秤量後の試片を濃硫酸にて仕上げニス層を剥離し、水洗いし、乾燥し、秤量した（Ｃ）。秤量した数値より下記式にて抽出率を算出した。
ＭＥＫ抽出率（質量％）＝１００×（Ａ−Ｂ）／（Ａ−Ｃ）
式中、Ａは抽出前の試片質量を表し、
Ｂは抽出後の試片質量を表し、
Ｃは仕上げニス剥離後の試片質量を表す。
ネジ部加工前のネジ部相当領域のＭＥＫ抽出率は、ネジ部と同様にして測定した。【００４１】
［評価］
（開栓性評価）
得られたボトル缶に６５℃の水道水４００ｇを入れ、２０℃での内圧が
１００ｋＰａとなるように窒素雰囲気でキャップ巻締を行った。使用したキャップは、ＪＩＳ５０００系アルミニウム合金製で内面塗膜はエポキシフェノール系樹脂である。蒸気式静置レトルト装置を用いて１２５℃で３０分間加熱することによりレトルト殺菌した後、水冷して充填ボトル缶を作製した。その後充填ボトル缶を６０℃恒温室に１日保管した。６０℃での開栓トルクをトルクメータ（日本電産シンポ社、型番ＴＮＫ−１００Ｂ）で測定した。開栓トルクは開栓における各缶の最大トルク値を各缶の基準値とした。測定された開栓トルクが小さいほど開栓性に優れる。Ｎ＝５缶を測定し、それらの最大値を以下の基準で悪い、標準、良い、非常に良い、の４段階に評価した。標準、良い、及び非常に良い、が許容レベルである。
悪い：１５０Ｎ・ｃｍ以上
標準：１４０Ｎ・ｃｍ以上１５０Ｎ・ｃｍ未満
良い：１２０Ｎ・ｃｍ以上１４０Ｎ・ｃｍ未満
非常に良い：１２０Ｎ・ｃｍ未満【００４２】
（ネジ部における仕上げニスの割れ、剥離評価）  
上記開栓性評価と同様にして、充填ボトル缶を作製し、同様に６０℃保管した後、同様に６０℃で開栓した。開栓後のボトル缶のネジ部を目視観察し、ネジ部における仕上げニス層の割れ及び剥離について評価を行った。Ｎ＝５缶を評価し、以下の基準で悪い、標準、良い、非常に良い、の４段階に判定した。
なお、ニス剥離とは、面積をもった剥離である。
また、目視観察状態から、標準、良い、非常に良い、を許容レベルとした。
悪い：１缶以上に剥離あり。
標準：５缶とも剥離なし。
大きな割れはない。２〜５缶／５缶に微小な割れがある。
良い：５缶とも剥離なし。
大きな割れはない。１缶／５缶に微小な割れがある。
非常に良い：５缶とも剥離及び割れのいずれもなし。【００４３】
（ネジ部における内面塗膜の割れ、剥離評価）
得られたボトル缶に常温の実内容物（ミルク入りコーヒー、煎茶）を４００ｇを入れ、前記開栓性評価と同様にして、キャップ巻締、レトルト殺菌、水冷を行い、充填ボトル缶を作製した。その後充填ボトル缶を常温で開栓し、開栓後のボトル缶のネジ部の内面塗膜を目視観察し、内面塗膜の割れ及び剥離について評価を行った。
内容物毎にＮ＝５缶を評価し、以下の基準で悪い、標準、良い、非常によいとの４段階で判定した。なお、塗膜剥離とは、面積をもった剥離である。また、目視観察状態から、標準、良い、非常に良い、を許容レベルとした。
悪い：１缶以上に剥離あり。
標準：５缶とも剥離なし。
大きな割れはない。２〜５缶／５缶に微小な割れがある。
良い：５缶とも剥離なし。
大きな割れはない。１缶／５缶に微小な割れがある。
非常に良い：５缶とも剥離及び割れのいずれもなし。【００４４】
＜実験例１＞
板厚０．３８ｍｍのアルミニウム合金ＪＩＳ３１０４板から円形ブランクを打ち抜いた。円形ブランクを、絞り成形後、再絞りしごき成形し、有底円筒体とした。この有底円筒体の開口部をトリミングして缶体を得た。次いで、缶体を洗浄乾燥し、ボトル缶とした際に口部となる領域を除いた側面に印刷をした。また、口部となる領域を含む側面全体にポリエステル樹脂、エポキシ樹脂およびアミノ樹脂を選択的に含む混合樹脂をマトリックス樹脂とする仕上げニスを、第二次焼付け後の膜厚が４μｍになるように塗布した。次いで、ボディオーブンで２３０℃で８０秒の第一次焼付けを行った。続いて、缶体内面に内面塗料をスプレー塗布し、２２０℃で９５秒の第二次焼付けを行った。この缶体を複数回のダイネック成形により缶上部をネッキング加工した後、口部にネジ部加工し、更に口部先端部をカール加工した。これにより、缶胴径６６ｍｍφ、口部径３８ｍｍφの４００ｍｌ用ボトル缶を作製した。得られたボトル缶につき、測定、評価を行い、結果を表１に示した。
尚、この例では、ネジ部内面塗膜割れ、剥離評価が良くなかった。【００４５】
＜実験例２＞
第一次焼付けを２３０℃で１０５秒、第二次焼付けを２０５℃で９５秒とした以外は、実験例１と同様にして充填ボトル缶を作製し、測定、評価した。結果を表１に示した。【００４６】
＜実験例３＞
第一次焼付けを２３０℃で１０５秒、第二次焼付けを２２０℃で９５秒とした以外は、実験例１と同様にして充填ボトル缶を作製し、測定、評価した。結果を表１に示した。この例では、ネジ部内面塗膜割れ、剥離評価が良くなかった。【００４７】
＜実験例４＞
第一次焼付けを２５０℃で７０秒、第二次焼付けを２２０℃で９５秒とした以外は、実験例１と同様にして充填ボトル缶を作製し、測定、評価した。結果を表１に示した。この例では、ネジ部内面塗膜割れ、剥離評価が良くなかった。【００４８】
＜実験例５＞
第一次焼付けを２５０℃で１０５秒、第二次焼付けを２２０℃で９５秒とした以外は、実験例１と同様にして充填ボトル缶を作製し、測定、評価した。結果を表１に示した。この例では、ネジ部内面塗膜割れ、剥離評価が良くなかった。【００４９】
＜実験例６＞
第一次焼付けを２１５℃で７０秒、第二次焼付けを１９０℃で８０秒とした以外は、実験例１と同様にして充填ボトル缶を作製し、測定、評価した。結果を表１に示した。【００５０】
＜実験例７＞
第一次焼付けを２１０℃で６０秒、第二次焼付けを１９０℃で８０秒とした以外は、実験例１と同様にして充填ボトル缶を作製し、測定、評価した。結果を表１に示した。【００５１】
＜実験例８＞
第一次焼付けを２２０℃で８０秒、第二次焼付けを１９０℃で８０秒とした以外は、実験例１と同様にして充填ボトル缶を作製し、測定、評価した。結果を表１に示した。【００５２】
＜実験例９＞
第一次焼付けを２１５℃で７０秒、第二次焼付けを１８０℃で５０秒とした以外は、実験例１と同様にして充填ボトル缶を作製し、測定、評価した。結果を表１に示した。【００５３】
＜実験例１０＞
第一次焼付けを２１５℃で７０秒、第二次焼付けを１９５℃で１１０秒とした以外は、実験例１と同様にして充填ボトル缶を作製し、測定、評価した。結果を表１に示した。【００５４】
＜実験例１１＞
第一次焼付けを２１５℃で７０秒、第二次焼付けを１７５℃で８０秒とした以外は、実験例１と同様にして充填ボトル缶を作製し、測定、評価した。結果を表１に示した。【００５５】
【表１】
2018174144.tif 000002
【国際調査報告】
2018174144.tif 000003
2018174144.tif 000004